(57)【要約】      （修正有）【課題】鉄等の多価金属が併存するホウ素含有排水から効率的に高純度のホウ素を回収する方法を提供する。【解決手段】少なくとも多価陽イオンを含むホウ素含有排水１を処理し、ホウ素を吸着したホウ素選択性樹脂２から、該吸着したホウ素を鉱酸溶液により溶離させて得た溶離液４を、遊離塩基形弱塩基性陰イオン交換樹脂層７に通液し、ホウ素溶液８と鉱酸溶液に分画してホウ素溶液を回収する方法において、該溶離液を該陰イオン交換樹脂層に対して上向流で通液することを特徴とするホウ素の回収方法。【選択図】図１
2006326488.tif 000002
【特許請求の範囲】
【請求項１】
少なくとも多価陽イオンを含むホウ素含有排水を処理してホウ素を吸着したホウ素選択性樹脂から、該吸着したホウ素を鉱酸溶液により溶離させて得た溶離液を、遊離塩基形弱塩基性陰イオン交換樹脂層に通液し、ホウ素溶液と鉱酸溶液に分画してホウ素溶液を回収する方法において、該溶離液を該陰イオン交換樹脂層に対して上向流で通液することを特徴とするホウ素の回収方法。
【請求項２】
該溶離液を通液した後、次いで水を該陰イオン交換樹脂層に対し下向流で通液し、陰イオン交換樹脂層内の残存溶離液の押出を行うことを特徴とする請求項１記載のホウ素の回収方法。
【請求項３】
押出を行った後、更にホウ素を含まない鉱酸溶液を該イオン交換樹脂層に通薬することを特徴とする請求項１又は２記載のホウ素の回収方法。
【発明の詳細な説明】
【技術分野】
【０００１】
本発明は、ホウ素含有排水からのホウ素の回収方法に係わる。詳しくは、鉄、マグネシウム等の多価陽イオンを含むホウ素含有排水をホウ素選択性樹脂で処理し、ホウ素を吸着しているホウ素選択性樹脂から鉱酸溶液を用いて該吸着したホウ素を溶離させ、得られた溶離液から効率的にホウ素を高純度で回収する方法に関する。
【背景技術】
【０００２】
ホウ素化合物は、メッキ、ガラス、医薬、染料、合成繊維製造工程等に広く利用されており、これらの製造工程からはホウ素含有排水が排出される。従来、これらの製造工程から排出されるホウ素含有排水はホウ素選択性樹脂によりホウ素を吸着処理し、回収していた。例えば、特開２００１−１０４８０７号公報においては、ホウ素含有排水を、ホウ素選択性吸着樹脂によりホウ素を吸着させ、この吸着ホウ素を鉱酸溶液で溶離した溶離液をＯＨ形弱塩基性陰イオン交換樹脂に通液して、ホウ素溶液と鉱酸溶液に分画し、高純度ホウ素を回収する方法が提案されている。
【０００３】
ところが、ホウ素含有排水中には、ホウ素以外にカルシウム、マグネシウム、鉄などの多価陽イオンも含まれていることが多く、ホウ素含有排水を処理する際これらの多価陽イオンの一部がホウ素選択性樹脂により捕捉されるので、鉱酸溶液によるホウ素溶離液中にこれらの陽イオンが持ち込まれてくる。そのため、ホウ素含有溶離液から、遊離塩基形（通称ＯＨ形）の弱塩基性陰イオン交換樹脂により鉱酸を除去する処理過程において、これらの多価陽イオンが水酸化物に変換され、該弱塩基性陰イオン交換樹脂内部および／または樹脂表面において析出し、該陰イオン交換樹脂層で偏流を起こし満足な処理が行えなかった。このため鉱酸除去能力は著しく低く、しかもこれらの水酸化物が処理液中に漏出してホウ素の処理液質を低下させる原因となっていた。これらの多価陽イオンを含むホウ素選択性樹脂からのホウ素溶離液は、ホウ素を高純度で回収することができないため濃縮して産業廃棄物として処理するか、あるいはセメント等により固化して埋立て処理する等の手段をとらざるを得なかった。
【０００４】
この問題を解決するために、特開２００２−２３３７７３号公報においては、ホウ素以外のＮａ、Ｃａ，Ｍｇ等の陽イオンを含むホウ素溶離液を、Ｈ形の強酸性陽イオン交換樹脂塔に通液した後、ＯＨ形強塩基性陰イオン交換樹脂または弱塩基性陰イオン交換樹脂に通液する方法が提案されている。しかしながら、この方法では、塩基性陰イオン交換樹脂層で水酸化物を生じ易い多価イオン、特に鉄イオンを含む溶離液の場合、必ずしも十分な効果が得られなかった。
【特許文献１】特開２００１−１０４８０７号公報
【特許文献２】特開２００２−２３３７７３号公報
【発明の開示】
【発明が解決しようとする課題】
【０００５】
本発明者等は、ホウ素含有排水から効率的に高純度のホウ素を回収する方法を提供することを目的とし、ホウ素化合物を使用する製造工程から排出されるホウ素以外の多価陽イオンを共に含むホウ素含有排水から、ホウ素選択性樹脂を用いてホウ素を回収する処理方法について鋭意検討した結果、該ホウ素含有排水を処理したホウ素選択性樹脂から吸着ホウ素を溶離したホウ素含有溶離液を、ＯＨ形弱塩基性陰イオン交換樹脂で処理してホウ素含有液を回収するにあたり、特定の方法で処理すれば多価イオン、特に鉄イオンによる障害を回避して高純度のホウ素含有液を効率よく回収し得ることを見出し本発明に達した。
【課題を解決するための手段】
【０００６】
本発明は、上記課題を解決するためのものであり、その要旨は、少なくとも多価陽イオンを含むホウ素含有排水を処理しホウ素を吸着したホウ素選択性樹脂から、該吸着したホウ素を鉱酸溶液により溶離させて得た溶離液を、遊離塩基形弱塩基性陰イオン交換樹脂層に通液し、ホウ素溶液と鉱酸溶液に分画してホウ素溶液を回収する方法において、該溶離液を該陰イオン交換樹脂層に対して上向流で通液することを特徴とするホウ素の回収方法に存する。
本発明方法の好適な態様としては、上記ホウ素の回収方法において、該溶離液を通液した後、次いで水を該陰イオン交換樹脂層に対し下向流で通液し、陰イオン交換樹脂層内の残存溶離液の押出を行うこと、及び押出を行った後、更にホウ素を含まない鉱酸溶液を該イオン交換樹脂層に通薬することからなるホウ素の回収方法を挙げることができる。
【発明の効果】
【０００７】
本発明方法によれば、多価陽イオンが付随するホウ素溶離液を、弱塩基性陰イオン交換樹脂の交換容量に相当する量まで処理が可能であるので極めて効率的であり、また処理液への不純物の漏洩が少なく、高純度のホウ素回収液を得ることができる。
【発明を実施するための最良の形態】
【０００８】
以下、本発明の実施形態を更に詳細に説明する。
本発明方法は、ホウ素化合物を使用する製造工程から排出されるホウ素以外の少量の鉄、マグネシウム等の多価陽イオンを含有するホウ素含有排水をホウ素選択性樹脂で処理し、吸着したホウ素を鉱酸溶液で溶離させることにより得られる溶離液を、ＯＨ形弱塩基性陰イオン交換樹脂で処理してホウ素含有液を回収するものである。
【０００９】
ホウ素の吸着に使用されるホウ素選択性樹脂としては、ホウ素吸着能力を有し、かつホウ素を選択的に吸着するイオン交換樹脂であれば特に限定されるものではないが、交換基としてＮ−メチルグルカミン基を有するホウ素選択性樹脂が最も好ましい。このＮ−メチルグルカミン基を有するホウ素選択性樹脂としては、ダイヤイオン（登録商標：三菱化学）ＣＲＢ０１、ＣＲＢ０２，ＣＲＢ０３，ＣＲＢ０５、アンバーライト（登録商標；ロームアンドハース）ＩＲＡ７４３、デュオライト（登録商標：ロームアンドハース）ＥＳ−３７１Ｎ，ユニセレック（登録商標：ユニチカ）ＵＲ−３５００等の市販品から適宜選ぶことができる。
【００１０】
ホウ素を含有する原排水を処理し、ホウ素選択性樹脂へのホウ素の吸着性能を最大限に発揮させるためには、原排水のｐＨは弱アルカリ性とすることが好ましいが、このｐＨ域においては、原排水中に鉄、マグネシウムなどが共存するとそれらは水酸化物として存在する。そのため、原排水の前処理ろ過で除去しきれないコロイダル状のものが、ホウ素選択性樹脂でろ過および／または物理的に吸着され、ホウ素の回収処理の際、ホウ素を溶離する目的で使用する鉱酸によりこれら水酸化物が溶解して溶離液に持ち込まれることになり、その結果ホウ素回収液の品質低下の原因となる。
また、ホウ素選択性樹脂へのホウ素の吸着形態は下記反応式で示すように、交換基であるＮ−メチルグルカミン基とエステル化することにより捕捉されると考えられている。このエステル化された基は酸解離して、あたかも陽イオン交換基として作用することが考えられ、この部位に陽イオンとしての鉄、マグネシウムなどが陽イオン交換することも考えられる。
【００１１】
【化１】
2006326488.tif 000003
【００１２】
本発明方法においては、このようにして多価の陽イオンを伴うホウ素の選択吸着樹脂からの溶離液を、遊離塩基形（ＯＨ形）弱塩基性陰イオン交換樹脂で処理する際、この陽イオンがホウ素溶液に取りこまれることを抑制し、該陰イオン交換樹脂の処理能力低下を生ずることなく高純度のホウ素溶液の取得を可能にするのである。
【００１３】
次に本発明によるホウ素の回収方法について図−１および図−２に従って更に詳細に説明する。
図−１は、本発明の実施態様を説明するための工程概略図であり、また図−２は弱塩基性陰イオン交換樹脂が充填された酸吸着塔の説明図である。
図―１中、１は原排水槽、２はホウ素選択性樹脂が充填されたホウ素吸着塔、３は処理排水放流管、４はホウ素溶離液回収槽、５は鉱酸回収槽、６は希薄酸回収槽、７は弱塩基性陰イオン交換樹脂が充填された酸吸着塔、８は弱塩基性陰イオン交換樹脂で鉱酸が除去されたホウ素回収液槽、９は鉱酸供給管である。
【００１４】
ホウ素選択性樹脂で処理されるホウ素含有排水は、各種の製造工程から排出されるもので、水中のホウ素は、通常、ホウ酸またはホウ酸塩として含まれている（なお、本明細書中、ホウ素はホウ酸およびホウ酸塩の総称を意味する）。
これらの製造工程から排出されるホウ素含有排水は、その排水の種類にもよるが、通常１０〜２００ｍｇ−Ｂ／Ｌ程度のホウ素を含有しており、また、鉄、マグネシウム等の多価陽イオンは、通常０．２〜２ｍｇ／Ｌ程度含有しており、一旦原排水槽１に貯蔵される。原排水槽に貯蔵されたホウ素含有排水はカセイソーダ等のアルカリ剤によりｐＨ４〜１０、好ましくは７〜１０に調整される。ここで、ｐＨ調整は次工程でのホウ素選択性樹脂によるホウ素吸着を効果的に行うためのものである。原排水槽に貯蔵されたホウ素含有排水は、ｐＨ調整した後、ホウ素吸着塔へ移送するが、その際予め凝集沈殿および／または濾過器等により原排水中に含まれる不溶解性不純物、例えばｐＨ調整により生じた多価イオンの水酸化物等の不純物を除去しておくのがよい。
【００１５】
ｐＨ調整されたホウ素含有排水は、ホウ素選択性樹脂が充填されたホウ素吸着塔２に通水してホウ素の吸着除去を行う。その際、ｐＨ調整されたホウ素含有排水は、ホウ素吸着塔２に、通常、空間速度（ＳＶ）５〜１５ｈ−１で供給され、ホウ素が樹脂に吸着除去される。ホウ素吸着塔２に充填されるホウ素選択性樹脂としては、前記のような市販品から適宜選択して用いられる。
【００１６】
ホウ素吸着塔２から流出する処理水はホウ素を含まないので、処理排水放流管３より放流する。その際、必要に応じてホウ素吸着塔の流出水と処理排水放流管３との間にｐＨ調整槽を設けてｐＨ調整後放流する。また処理水に重金属が含まれているおそれがある場合には、さらに重金属吸着用キレート樹脂による処理、あるいは苛性ソーダ、消石灰のアルカリ剤により重金属水酸化物を形成させて固液分離する等の後処理工程に付した後放流するのが好ましい。
【００１７】
次にホウ素含有排水の通水によりホウ素を吸着して機能が低下したホウ素吸着塔には、硫酸、塩酸等の鉱酸を溶離剤として通液し、吸着したホウ素を樹脂から溶離するが、硫酸水溶液が好適に使用される。その際の溶離剤は、濃度１〜１０ｗｔ％の鉱酸水溶液であり、ホウ素吸着塔２には空間速度（ＳＶ）１〜５ｈ−１で通液する。その後、濃度１〜１０ｗｔ％のカセイソーダ水溶液を空間速度（ＳＶ）１〜５ｈ−１で通薬して樹脂を再生する。再生された樹脂が充填されているホウ素吸着塔２はホウ素を吸着させるために再びホウ素含有排水の通水に供される。また、鉱酸溶液としては、その前の処理サイクルで得られた回収鉱酸溶液を使用することもできる。
【００１８】
一方、ホウ素吸着塔２からの溶離液はホウ素と鉱酸との混合物であるが、ホウ素吸着塔から流出する溶離液はその液質の経時的な変化に応じ分画する。例えば、溶離の前半段階における流出液の主含有成分がホウ素であって鉱酸を低濃度で含む溶離液をホウ素溶離液としてホウ素溶離液槽４へ回収し、これに続く流出液の鉱酸を主成分とし、ホウ素濃度が低い後半部分の一部を回収酸として鉱酸回収槽５に回収し、さらにこれに続く最終流出液部分を希薄酸回収槽６に回収する。ホウ素吸着塔からの溶離液の分画は、予めホウ素及び鉱酸の溶離曲線（流出容量基準）を作成し、それに従って行うことができる。また、溶離液分画の切替は、ホウ素吸着塔からの流出液の出口管に電気伝導度計を設置し、電気伝導率の変化を測定することにより行うことができる。
【００１９】
本発明方法では、この溶離の前半段階における主含有成分がホウ素であり、鉱酸を低濃度で含む溶離液画分を、ホウ素溶離液としてＯＨ型弱塩基性陰イオン交換樹脂が充填された酸吸着塔７に上向流で通液し、鉱酸を除去することにより高純度のホウ素含有液を得る。
これについて図―２でさらに詳細に説明する。図―２中、７は弱塩基性陰イオン交換樹脂１０が充填された酸吸着塔であり、１１はホウ素溶離液供給管、１２はホウ素精製液流出管、１３は押出用水供給管、１４は押出液流出管、１５は希薄酸供給管、１６は希薄酸処理排水流出管、１７は逆洗用水供給管、１８は逆洗排水流出管、１９は再生剤供給管、２０は水洗用水供給管、２１は再生廃液流出管である。
【００２０】
酸吸着塔７に充填される弱塩基性陰イオン交換樹脂としては、ダイヤイオン（登録商標：三菱化学）ＷＡ２１Ｊ、ＷＡ３０、アンバーライト（登録商標：ロームアンドハース）ＩＲＡ−９３、ダウエックス（登録商標：ダウケミカル）６６、デュオライト（登録商標：ロームアンドハース）Ａ３６８、レバチット（登録商標：バイエル）ＭＰ６２等の市販品から適宜選ばれるが、これらの弱塩基性陰イオン交換樹脂のうち、スチレン系架橋共重合体を母体とするポーラス型イオン交換樹脂が好ましい。
【００２１】
本発明方法においては、ホウ素溶離液を、ホウ素溶離液供給管１１からＯＨ形の弱塩基性陰イオン交換樹脂１０が充填された酸吸着塔７に上向流で供給し、通液することが重要である。その際、ホウ素溶離液の供給速度は、密度の大きい酸吸着形樹脂がほとんど流動せず、密度の低いＯＨ形樹脂が僅かに流動する流速が好ましく、通常、空間速度（ＳＶ）１〜５ｈ−１、線速度（ＬＶ）０．５〜３ｍ／ｈで供給される。通液は、酸吸着塔からの流出液の電気伝導率を測定し、酸が漏出し電気伝導率が上昇し始めた時点で停止する。これを過ぎて通液を行うと、鉄イオン等の不純物がホウ素回収液に持ち込まれ好ましくない。
【００２２】
本発明方法では、ホウ素溶離液を上向流で通液することにより、ホウ素溶離液に付随する微量の多価イオン、例えば鉄イオンがＯＨ形弱塩基性陰イオン交換樹脂等との接触により水酸化鉄に変換したとしても、通液方向、即ち下から上方へ順次酸性の溶離液が供給されているので水酸化鉄も液の流れと共に移送され、また樹脂が酸形に転換されるので水酸化鉄は再び鉄イオンになりやすく、析出した水酸化鉄の局在による陰イオン交換樹脂層内での円滑な通液を妨げるような現象が回避されるものと推察される。また、下向流で通液すると樹脂層が密に詰まるために樹脂層中に析出した水酸化鉄が残りやすくなるのに対し、上向流で通液すると樹脂層に隙間ができやすいため、水酸化鉄の蓄積が起こり難い。本発明方法では、これらの相乗作用の結果、陰イオン交換樹脂の交換容量に相当する量の溶離液の処理が可能になるのである。一方、ホウ素溶離液を下向流で通液した場合、生成した水酸化鉄等は溶離液の通液とともに下方に移行するが、その際の加重により水酸化鉄はイオン交換樹脂内部や塔壁等に局在しやすく、それによって溶離液の流れが均一（ピストンフロー）にならず、陰イオン交換樹脂の能力を十分利用できずに能力低下をもたらすため、その交換容量よりも少ない量の溶離液しか処理できないのである。
【００２３】
本発明方法により、酸吸着塔で酸が除去されたホウ素精製液はホウ素精製液流出管１２からホウ素回収槽８に回収する。この回収液は更に高純度化する必要がある場合には、強酸性陽イオン交換樹脂が充填された陽イオン交換樹脂塔および弱塩基性陰イオン交換樹脂が充填された陰イオン交換塔或いは両陽イオン交換樹脂及び陰イオン交換樹脂を含む混床塔でポリッシングすることも可能である。
【００２４】
本発明方法では、酸吸着塔は酸除去能力が破過した時点で通液を止め、次いで押出用水供給管１３より下向流で水を供給して酸吸着塔内に残留する処理途中の溶離液を押し出す。押出用の水を上向流で供給すると、押出された樹脂中の酸が上部に蓄積した水酸化鉄を溶解し、押出された溶離液中に高濃度の鉄が混入することになるので、高純度のホウ素回収が困難となり好ましくない。押出液流出管１４からの流出液はホウ素を含有しているのでホウ素溶離液槽４に戻すか、あるいは再生が終わって待機している別の一系列の酸吸着塔に供給してもよい。押出用の水を通液する際の流速は溶離液の通液速度と同じ流速で流すことで達成でき、押出用水の通液は、通常は樹脂量に対し１〜５倍量を通水する。
【００２５】
押出用の水の供給を停止した後、次いで、酸吸着塔内に存する水酸化鉄等の沈殿・析出した鉄を追い出す目的で希薄酸水溶液を供給する。希薄酸水溶液の供給は、上向流でも下向流でもよく、例えば、希薄酸供給管１５から上向流で供給することができる。これにより酸吸着塔内に残存しているＯＨ形陰イオン交換樹脂に鉱酸を吸着させ、鉄イオンを含むその排水は希薄酸処理排水流出管１６より排出する。この際、希薄酸水溶液は、溶離液供給流速と同程度とすることが望ましい。希薄酸水溶液としては、塩酸、硫酸等の鉱酸の水溶液が挙げられ、その濃度は、通常、０．２〜２ｗｔ％程度である。この希薄酸水溶液として、例えば、ホウ素吸着塔から溶出した分画液である希薄酸回収槽６の希薄酸水溶液を用いることもできる。排出された排水は、必要に応じｐＨ調整等を行った後廃棄される。
【００２６】
希薄酸水溶液による処理の後、次いで、酸吸着塔の陰イオン交換樹脂は、常法に従って逆洗用水供給管１７から逆洗水を供給して逆洗を行い、沈静後、再生剤供給管１９よりアルカリ剤を供給しＯＨ形に再生し、次いで、水洗用水供給管２０より水を供給しアルカリ等の再生剤を押出し洗浄する。
再生処理された酸吸着塔は、再びホウ素溶離液からの酸除去に供される。
【実施例】
【００２７】
以下、本発明を参考例及び実施例により更に具体的に説明するが、本発明はその要旨を超えない限り以下の実施例に限定されるものではない。
【００２８】
参考例１
（ホウ素の吸着・分離）
産業廃棄物処理工程から排出されたホウ素含有排水を原水とし、この原水をカセイソーダでｐＨ８に調整した。沈殿した水酸化鉄を砂ろ過した後の表−１に示すろ過原水中には、鉄が１．２６ｍｇ／Ｌ含有されていた。内径１２．５ｃｍの塩化ビニル製カラムにカセイソーダ溶液による再生済みのホウ素選択性樹脂ダイヤイオン（登録商標）ＣＲＢ０５  １０Ｌを充填したホウ素吸着塔に、ろ過済みの原水を空間速度（ＳＶ）１５ｈ−１で４０００Ｌ通水し、ホウ素を吸着させた。
【００２９】
次いで、ホウ素吸着塔に、前の処理サイクルで回収した２ｗ／ｗ％の回収硫酸１０Ｌを空間速度（ＳＶ）１．５ｈ―１で通液し、次いで、濃度５ｗ／ｗ％の硫酸溶液１２Ｌを空間速度（ＳＶ）１．５ｈ−１で通液した。次いで、工業用水３０Ｌを同一流速で流して押出しを行い、ホウ素を溶離した。その際の流出液のホウ素および硫酸濃度の流出曲線を図−３に示す。この流出液量の１．４〜２．９Ｌ／Ｌ−Ｒをホウ素溶離液画分とし、２．９より以上〜３．９Ｌ／Ｌ−Ｒを回収硫酸画分、３．９より以上〜５．１Ｌ／Ｌ−Ｒを希薄酸画分としてそれぞれ別に容器に回収した。回収された各画分溶液の組成を表−２に示す。得られたホウ素溶離液の組成はホウ素２．２ｇ／Ｌ、硫酸０．８ｗｔ％、鉄５０ｍｇ／Ｌであった。
【００３０】
【表１】
2006326488.tif 000004
【００３１】
【表２】
2006326488.tif 000005
【００３２】
実施例１
内径１．５ｃｍのガラス製カラムにＯＨ形弱塩基性陰イオン交換樹脂レバチット（登録商標）ＭＰ６２  １００ｍＬを充填した酸吸着塔に、参考例１で得られたホウ素溶離液の一部を空間速度（ＳＶ）２ｈ−１で上向流として通液した。その際、酸吸着塔からの流出液の電気伝導率を測定しながら、硫酸が漏洩し始めるまでホウ素溶離液を通液した。硫酸が漏洩し始めた時点で通液を止め、上水２００ｍＬを空間速度（ＳＶ）２ｈ―１で下向流として通水して、塔内の処理途中のホウ素溶離液を押出し回収した。次いで、希薄硫酸水溶液（濃度０．２ｗｔ％）４００ｍＬを空間速度（ＳＶ）３ｈ―１で上向流で通液して、酸吸着塔最上部まで酸負荷形に変換した。その後、上水３０ｍＬを線速度（ＬＶ）５ｍ／ｈで流して逆洗を行い、沈静後、４ｗ／ｗ％カセイソーダ２５０ｍＬを空間速度（ＳＶ）２．５ｈ―１で流し、次いで純水２００ｍＬを同一流速で流してカセイソーダを押出し洗浄した。
ホウ素溶離液の通液、水による押出、希薄酸水溶液の通水、及びイオン交換樹脂の再生の処理工程を１サイクルとし、この処理工程を繰り返し３サイクル行った際に回収精製液の硫酸が破過し電気伝導率が上昇を始めた時点の処理液量を表−３に示す。この結果、通液３サイクルを通じて安定した処理が行えることが確認された。
【００３３】
比較例１
内径１．５ｃｍのガラス製カラムにＯＨ形弱塩基性陰イオン交換樹脂レバチット（登録商標）ＭＰ６２  １００ｍＬを充填した酸吸着塔に、参考例１で得られたホウ素溶離液と同一組成の液から鉄のみを除いた組成の液を試薬で調製した調製液をホウ素溶離液として、空間速度（ＳＶ）１ｈ−１で下向流として通液した。その際、酸吸着塔からの流出液の電気伝導率を測定しながら、硫酸が漏洩し始めるまでホウ素溶離液を通液した。硫酸が漏洩し始めた時点で通液を止め、上水２００ｍＬを空間速度（ＳＶ）１ｈ―１で下向流として通水して、塔内の処理途中のホウ素溶離液を押出し回収した。その後、上水３０ｍＬを線速度（ＬＶ）５ｍ／ｈで流して逆洗を行い、沈静後、４ｗ／ｗ％カセイソーダ２５０ｍＬを空間速度（ＳＶ）２．５ｈ―１で流し、次いで純水２００ｍＬを同一流速で流してカセイソーダを押出し洗浄した。この処理工程における流出液の電気伝導率が上昇し始めた時点の処理液量を表−３に示す。
この結果、実施例１に示した結果は、鉄を含まないホウ素溶離液を下向流で通液した本比較例１の結果と同等であり、実施例１の処理が満足されるものであることを示した。
【００３４】
比較例２
内径１．５ｃｍのガラス製カラムにＯＨ形弱塩基性陰イオン交換樹脂レバチット（登録商標）ＭＰ６２  １００ｍＬを充填した酸吸着塔に、参考例１で得られたホウ素溶離液の一部を空間速度（ＳＶ）１ｈ−１で下向流として通液した。その際、酸吸着塔からの流出液の電気伝導率を測定しながら、硫酸が漏洩し始めるまでホウ素溶離液を通液した。硫酸が漏洩し始めた時点でホウ素溶離液の通液を止め、次いで上水２００ｍＬを空間速度（ＳＶ）１ｈ―１で下向流として通水し、酸吸着塔内の処理途中のホウ素溶離液を押出し回収した。その後、上水３０ｍＬを線速度（ＬＶ）５ｍ／ｈで流して逆洗を行い、沈静後、４ｗ／ｗ％カセイソーダ２５０ｍＬを空間速度（ＳＶ）２．５ｈ―１で流し、次いで、純水２００ｍＬを同一流速で流してカセイソーダを押出し洗浄した。
同様な処理工程を繰り返し３サイクル行った際の電気伝導率が上昇し始めた時点の処理液量を表−３に示す。処理途中において、酸吸着塔内の弱塩基性陰イオン交換樹脂充填層内で水酸化鉄の沈殿による閉塞、それによる液の偏流が認められ、処理量は著しく減少した。
【００３５】
【表３】
2006326488.tif 000006
【図面の簡単な説明】
【００３６】
【図１】図−１は、本発明の実施態様を説明するための工程概略図。
【図２】図−２は弱塩基性陰イオン交換樹脂が充填された酸吸着塔の説明図。
【図３】図−３は実施例１におけるホウ素を溶離した際の流出液のホウ素および硫酸濃度の流出曲線を示す。
【符号の説明】
【００３７】
１  ：原排水槽
２  ：ホウ素選択性樹脂が充填されたホウ素吸着塔
３  ：処理排水放流管
４  ：ホウ素溶離液回収槽
５  ：鉱酸回収槽
６  ：希薄酸回収槽
７  ：弱塩基性陰イオン交換樹脂が充填された酸吸着塔
８  ：弱塩基性陰イオン交換樹脂で鉱酸が除去されたホウ素回収液槽
９  ：鉱酸供給管
１０：弱塩基性陰イオン交換樹脂
１１：ホウ素溶離液供給管
１２：ホウ素精製液流出管
１３：押出用水供給管
１４：押出液流出管
１５：希薄酸供給管
１６：希薄酸処理排水流出管
１７：逆洗用水供給管
１８：逆洗排水流出管
１９：再生剤供給管
２０：水洗用水供給管
２１：再生廃液流出管
【図１】
2006326488.tif 000007
【図２】
2006326488.tif 000008
【図３】
2006326488.tif 000009